ПЛЕНКА ДЛЯ ПОЛУЧЕНИЯ ИЗДЕЛИЙ ИЗ КОМПОЗИТНОГО МАТЕРИАЛА, СПОСОБ ПОЛУЧЕНИЯ УПОМЯНУТОЙ ПЛЕНКИ И СПОСОБ ПОЛУЧЕНИЯ ИЗДЕЛИЙ ИЗ КОМПОЗИТНОГО МАТЕРИАЛА С ИСПОЛЬЗОВАНИЕМ УПОМЯНУТОЙ ПЛЕНКИ

1. Удерживающая пленка (1), используемая при получении изделий из композитного материала (2), отличающаяся включением пластичной полимерной несущей пленки (6), промежуточного слоя (7) антиадгезионного химического продукта, который покрывает переднюю сторону (6а) несущей пленки (6), предназначенную для вхождения в контакт с полуфабрикатом (2'), который приведет к получению изделия из композитного материала (2), и поверхностного слоя (8) материала покрытия, наносимого на промежуточный слой (7) по способу вакуумного осаждения из паровой фазы.
2. Удерживающая пленка по п.1, отличающаяся тем, что несущую пленку (6) структурируют таким образом, чтобы пластичный полимер, который располагается на поверхности передней стороны (6а) несущей пленки (6), предназначенной для вхождения в контакт с полуфабрикатом (2'), локально характеризовался бы поверхностным натяжением (Ts), имеющим значение, большее, чем 38 дина/сантиметр.
s
3. Удерживающая пленка по п.2, отличающаяся тем, что пластичный полимер, который располагается на поверхности передней стороны (6а) несущей пленки (6), локально характеризуется поверхностным натяжением (T), имеющим значение в диапазоне от 45 дина/сантиметр до 70 дина/сантиметр.
4. Удерживающая пленка по п.1, отличающаяся тем, что несущую пленку (6) изготавливают из полипропилена.
5. Удерживающая пленка по п.4, отличающаяся тем, что несущую пленку (6) изготавливают из двухосно ориентированного полипропилена.
6. Удерживающая пленка по п.1, отличающаяся тем, что поверхностный слой (8) изготавливают из металлического материала.
7. Удерживающая пленка по любому из пп.1-5, отличающаяся тем, что поверхностный слой (8) изготавливают из кремния, графита, тефлона или других материалов, которые могут быть осаждены по способу испарения в вакууме.
8. Удерживающая пленка по п.1, отличающаяся тем, что промежуточный слой (7) образован из слоя лессировочной или цветной краски, которую распределяют на передней стороне (6а) несущей пленки (6) по способу флексографической печати и тому подобному; при этом толщина промежуточного слоя (7) является меньшей, чем толщина (d) несущей пленки (6), по меньшей мере, на один порядок величины.
9. Способ получения пленки, удерживающей смолу, (1), используемой для получения изделий из композитного материала (2); при этом способ отличается включением стадий
- реализации получения по способу флексографической печати и тому подобному первого слоя (7) антиадгезионного химического продукта на поверхности пластичной полимерной несущей пленки (6), покрывающего переднюю сторону (6а) пленки, предназначенной для вхождения в контакт с полуфабрикатом (2'), который приведет к получению изделия из композитного материала (2); и
- реализации получения по способу вакуумного осаждения из паровой фазы второго слоя (8) материала покрытия на первом слое (7) антиадгезионного химического продукта.
s
10. Способ получения удерживающей пленки по п.9, отличающийся также включением до стадии реализации получения упомянутого первого слоя стадии проведения для передней стороны (6а) несущей пленки (6) обработки поверхности таким образом, чтобы пластичный полимер, который располагается на поверхности упомянутой передней стороны (6а), локально характеризовался бы поверхностным натяжением (T), имеющим значение, большее, чем 38 дина/сантиметр.
s
11. Способ получения удерживающей пленки по п.10, отличающийся тем, что по завершении упомянутой обработки поверхности пластичный полимер, который располагается на поверхности передней стороны (6а) несущей пленки (6), локально характеризуется поверхностным натяжением (T), имеющим значение в диапазоне от 45 до 70 дина/сантиметр.
12. Способ получения удерживающей пленки по пп. 9, 10 или 11, отличающийся тем, что несущую пленку (6) изготавливают из полипропилена.
13. Способ получения удерживающей пленки по п.12, отличающийся тем, что несущую пленку (6) изготавливают из двухосно ориентированного полипропилена.
14. Способ получения удерживающей пленки по п.9, отличающийся тем, что второй слой (8) изготавливают из металлического материала.
15. Способ получения удерживающей пленки по п.9, отличающийся тем, что второй слой (8) изготавливают из кремния, графита, тефлона или других материалов, которые могут быть осаждены по способу испарения в вакууме.
16. Способ получения удерживающей пленки по п.9, отличающаяся тем, что первый слой (7) образован из слоя лессировочной или цветной краски при толщине, меньшей, чем толщина (d) несущей пленки (6).
17. Способ получения изделий из композитного материала (2), образованных из одного или нескольких перекрывающихся слоев волокон (3) из органического или неорганического материала, внедренных в матрицу из термоотверждающейся смолы (4); при этом способ отличается включением последовательно
- стадии реализации получения полуфабриката (2'), который соответствует форме изготавливаемого изделия из композитного материала (2), и который образован из одного или нескольких слоев упомянутых волокон (3), импрегнированных термоотверждающейся смолой (4), все еще находящейся в высоковязком жидком состоянии;
- стадии покрытия, по меньшей мере, одной поверхности (2а) полуфабриката (2') удерживающей пленкой (1), которую изготавливают по любому из пп.1-9, таким образом, чтобы заключить в полуфабрикат (2') термоотверждающуюся смолу (4), все еще находящуюся в высоковязком жидком состоянии, кроме того, при обращении внимания на то, чтобы упомянутая удерживающая пленка (1) была бы ориентирована таким образом, чтобы ее поверхностный слой (8) был бы скомпонован в непосредственном контакте с полуфабрикатом (2') и, в заключение,
- стадии проведения для полуфабриката (2'), покрытого удерживающей пленкой (1), цикла термического отверждения в целях стимулирования прохождения полимеризации для термоотверждающейся смолы (4) с последующим ее необратимым затвердеванием.
18. Способ получения изделий из композитного материала по п.17, отличающийся также включением сразу по завершении полимеризации для термоотверждающейся смолы (4) стадии удаления удерживающей пленки (1) с полуфабриката (2') таким образом, чтобы удерживающая пленка (1) оставила бы свой поверхностный слой (8) стабильно приставшим на упомянутой поверхности (2а) полуфабриката (2') в целях получения на ней пленки наружного покрытия (5).
19. Способ получения изделий из композитного материала по п.18, отличающийся также включением сразу после удаления удерживающей пленки (1) с полуфабриката (2') стадии нанесения на пленку наружного покрытия (5), получающегося в результате изделия (2), слоя лессировочной краски или слоя термоотверждающейся прозрачной смолы или прозрачной пластичной полимерной пленки.